(57)【要約】【課題】  低温定着性および耐ホットオフセット性が良好で、耐ブロッキング性を向上させることができるカプセルトナーの製造方法を提供する。【解決手段】  カプセルトナーの製造方法は、不定形状のトナー母粒子を得るトナー母粒子作製工程と、トナー母粒子と結晶性ポリエステル樹脂微粒子とを混合して結晶性ポリエステル樹脂微粒子付着トナー母粒子を得る結晶性ポリエステル樹脂微粒子付着工程と、結晶性ポリエステル樹脂微粒子付着トナー母粒子と非晶性樹脂微粒子とを混合して非晶性樹脂微粒子付着トナー母粒子を得る非晶性樹脂微粒子付着工程と、撹拌下で非晶性樹脂微粒子付着トナー母粒子に噴霧液体を噴霧する噴霧工程と、非晶性樹脂微粒子付着トナー母粒子表面の非晶性樹脂微粒子が軟化して膜化するまで撹拌を継続させて、トナー母粒子表面に樹脂被覆層を形成する膜化工程とを含む。【選択図】図２
2012037629.tif 000002
【特許請求の範囲】
【請求項１】
結着樹脂および着色剤を含み、表面に凹凸を有する不定形状のトナー母粒子を得るトナー母粒子作製工程と、
前記トナー母粒子と、結晶性ポリエステル樹脂微粒子とを混合し、撹拌しながら衝撃力を加えることによって、トナー母粒子表面に結晶性ポリエステル樹脂微粒子を付着させて結晶性ポリエステル樹脂微粒子付着トナー母粒子を得る結晶性ポリエステル樹脂微粒子付着工程と、
前記結晶性ポリエステル樹脂微粒子付着トナー母粒子と、非晶性樹脂微粒子とを混合し、前記結晶性ポリエステル樹脂微粒子付着トナー母粒子表面に非晶性樹脂微粒子を付着させて非晶性樹脂微粒子付着トナー母粒子を得る非晶性樹脂微粒子付着工程と、
前記トナー母粒子、前記結晶性ポリエステル樹脂微粒子および前記非晶性樹脂微粒子を可塑化させる液体である噴霧液体を、撹拌下で前記非晶性樹脂微粒子付着トナー母粒子に噴霧する噴霧工程と、
前記非晶性樹脂微粒子付着トナー母粒子表面の非晶性樹脂微粒子が軟化して膜化するまで撹拌を継続させて、トナー母粒子表面に樹脂被覆層を形成する膜化工程とを含むことを特徴とするカプセルトナーの製造方法。
【請求項２】
前記結晶性ポリエステル樹脂微粒子付着工程において、前記結晶性ポリエステル樹脂微粒子を、前記トナー母粒子に対して８重量％以上３０重量％以下の割合で混合することを特徴とする請求項１に記載のカプセルトナーの製造方法。
【請求項３】
前記結晶性ポリエステル樹脂微粒子の体積平均粒径は、前記非晶性樹脂微粒子の体積平均粒径よりも大きいことを特徴とする請求項１または２に記載のカプセルトナーの製造方法。
【請求項４】
請求項１〜３のいずれか１つに記載のカプセルトナーの製造方法によって製造されることを特徴とするカプセルトナー。
【発明の詳細な説明】
【技術分野】
【０００１】
本発明は、カプセルトナーの製造方法およびカプセルトナーに関する。
【背景技術】
【０００２】
電子写真方式を利用した画像形成装置では、たとえば帯電、露光、現像、転写、クリーニング、除電および定着の各工程を経ることにより画像が形成される。帯電工程で、回転駆動される感光体の表面を帯電装置によって均一に帯電し、露光工程で、帯電した感光体表面に露光装置によってレーザ光が照射され、感光体表面に静電潜像が形成される。次に現像工程で、感光体表面の静電潜像が現像装置によってトナーを用いて現像されて感光体表面にトナー像が形成され、転写工程で、感光体表面のトナー像が転写装置によって転写材上に転写される。その後、定着工程で、定着装置で加熱されることによって、トナー像が転写材上に定着される。また、画像形成動作後に感光体表面上に残留した転写残留トナーは、クリーニング工程で、クリーニング装置により除去されて所定の回収部に回収され、除電工程で、クリーニング後の感光体表面における残留電荷が、次の画像形成に備えるために、除電装置により除電される。
【０００３】
このような画像形成装置で用いられるトナーは、現像工程だけではなく、転写工程、定着工程およびクリーニング工程の各工程において求められる機能を備えている必要がある。
【０００４】
定着工程におけるトナー像の定着方法としては、たとえば、トナー像を構成するトナーを加熱溶融して記録媒体に定着させる加熱定着方法、およびトナー像を構成するトナーを圧力により塑性変形して記録媒体に定着させる圧力定着方法がある。
【０００５】
加熱定着方法としては、定着装置の簡便性、および定着後の画像品位などを考慮し、トナーを加熱溶融する加熱媒体として熱ロールを使用するヒートロール定着法が挙げられる。
【０００６】
ヒートロール定着法において省エネルギー化を達成するためには、できるだけ低い温度でトナー像を定着させる必要があり、低温定着性が良好なトナーが求められる。低温定着性が良好なトナーとする方法として、トナー原料である結着樹脂の分子量を小さくしたり、トナーに離型剤を含有させることによって、トナーの軟化点を低下させる方法があるが、このようなトナーは、耐ブロッキング性が低下する問題がある。
【０００７】
このような問題を解決するために、たとえば特許文献１には、トナー母粒子と、トナー母粒子表面を被覆する樹脂被覆層とから構成されるカプセルトナーであって、トナー母粒子が結晶性ポリエステル樹脂を含み、樹脂被覆層が非晶性樹脂微粒子からなるカプセルトナーが開示されている。特許文献１に開示のカプセルトナーによれば、非晶性樹脂微粒子からなる樹脂被覆層がトナー母粒子を被覆しているので、耐ブロッキング性を向上させることができる。
【先行技術文献】
【特許文献】
【０００８】
【特許文献１】特開２００７−３８４０号公報
【発明の概要】
【発明が解決しようとする課題】
【０００９】
しかしながら特許文献１に開示のカプセルトナーでは、結晶性ポリエステル樹脂を含むトナー母粒子が非晶性樹脂微粒子によって被覆されているので、結晶性ポリエステル樹脂を用いることによる低温定着性向上の効果が充分に発揮されない。
【００１０】
そこで、低温定着性を向上させるために、特許文献１に開示のカプセルトナーにおいてトナー母粒子に含有させる結晶性ポリエステル樹脂の量を増やすと、耐ホットオフセット性が低下する問題が発生する。
【００１１】
本発明の目的は、低温定着性および耐ホットオフセット性が良好で、耐ブロッキング性を向上させることができるカプセルトナーの製造方法およびカプセルトナーを提供することである。
【課題を解決するための手段】
【００１２】
本発明は、結着樹脂および着色剤を含み、表面に凹凸を有する不定形状のトナー母粒子を得るトナー母粒子作製工程と、
前記トナー母粒子と、結晶性ポリエステル樹脂微粒子とを混合し、撹拌しながら衝撃力を加えることによって、トナー母粒子表面に結晶性ポリエステル樹脂微粒子を付着させて結晶性ポリエステル樹脂微粒子付着トナー母粒子を得る結晶性ポリエステル樹脂微粒子付着工程と、
前記結晶性ポリエステル樹脂微粒子付着トナー母粒子と、非晶性樹脂微粒子とを混合し、前記結晶性ポリエステル樹脂微粒子付着トナー母粒子表面に非晶性樹脂微粒子を付着させて非晶性樹脂微粒子付着トナー母粒子を得る非晶性樹脂微粒子付着工程と、
前記トナー母粒子、前記結晶性ポリエステル樹脂微粒子および前記非晶性樹脂微粒子を可塑化させる液体である噴霧液体を、撹拌下で前記非晶性樹脂微粒子付着トナー母粒子に噴霧する噴霧工程と、
前記非晶性樹脂微粒子付着トナー母粒子表面の非晶性樹脂微粒子が軟化して膜化するまで撹拌を継続させて、トナー母粒子表面に樹脂被覆層を形成する膜化工程とを含むことを特徴とするカプセルトナーの製造方法である。
【００１３】
また本発明は、前記結晶性ポリエステル樹脂微粒子付着工程において、前記結晶性ポリエステル樹脂微粒子を、前記トナー母粒子に対して８重量％以上３０重量％以下の割合で混合することを特徴とする。
【００１４】
また本発明は、前記結晶性ポリエステル樹脂微粒子の体積平均粒径は、前記非晶性樹脂微粒子の体積平均粒径よりも大きいことを特徴とする。
【００１５】
また本発明は、前記カプセルトナーの製造方法によって製造されることを特徴とするカプセルトナーである。
【発明の効果】
【００１６】
本発明によれば、カプセルトナーの製造方法は、トナー母粒子作製工程と、結晶性ポリエステル樹脂微粒子付着工程と、非晶性樹脂微粒子付着工程と、噴霧工程と、膜化工程とを含む。トナー母粒子作製工程では、結着樹脂および着色剤を含み、表面に凹凸を有する不定形状のトナー母粒子を得る。結晶性ポリエステル樹脂微粒子付着工程では、前記トナー母粒子と、結晶性ポリエステル樹脂微粒子とを混合し、撹拌しながら衝撃力を加えることによって、トナー母粒子表面に結晶性ポリエステル樹脂微粒子を付着させて結晶性ポリエステル樹脂微粒子付着トナー母粒子を得る。非晶性樹脂微粒子付着工程では、前記結晶性ポリエステル樹脂微粒子付着トナー母粒子と、非晶性樹脂微粒子とを混合し、前記結晶性ポリエステル樹脂微粒子付着トナー母粒子表面に非晶性樹脂微粒子を付着させて非晶性樹脂微粒子付着トナー母粒子を得る。噴霧工程では、前記トナー母粒子、前記結晶性ポリエステル樹脂微粒子および前記非晶性樹脂微粒子を可塑化させる液体である噴霧液体を、撹拌下で前記非晶性樹脂微粒子付着トナー母粒子に噴霧する。膜化工程では、前記非晶性樹脂微粒子付着トナー母粒子表面の非晶性樹脂微粒子が軟化して膜化するまで撹拌を継続させて、トナー母粒子表面に樹脂被覆層を形成する。
【００１７】
上記工程を経ることによって、トナー母粒子表面の凹部に結晶性ポリエステル樹脂からなる層を存在させる、すなわちカプセルトナー表面に結晶性ポリエステル樹脂からなる層を局所的に存在させることができ、かつ表面が非晶性樹脂からなる層で被覆されたカプセルトナーを得ることができる。このようなカプセルトナーは、トナー母粒子内部に結晶性ポリエステル樹脂が含まれるのではなく、トナー母粒子表面の凹部に結晶性ポリエステル樹脂からなる層が局所的に存在するので、低温定着性が良好であり、また、凹部に結晶性ポリエステル樹脂からなる層が存在するトナー母粒子表面が非晶性樹脂からなる層で被覆されているので、耐ホットオフセット性および耐ブロッキング性が良好である。したがって、長期間にわたって、高精細な画像を安定して形成することができる。
【００１８】
また本発明によれば、結晶性ポリエステル樹脂微粒子付着工程において、結晶性ポリエステル樹脂微粒子を、トナー母粒子に対して８重量％以上３０重量％以下の割合で混合する。
【００１９】
これによって、トナー母粒子表面を、適度な量の結晶性ポリエステル樹脂で被覆することができるので、低温定着性および耐ホットオフセット性が良好で、耐ブロッキング性を向上させることができるカプセルトナーを安定して得ることができる。
【００２０】
また本発明によれば、前記結晶性ポリエステル樹脂微粒子の体積平均粒径は、前記非晶性樹脂微粒子の体積平均粒径よりも大きい。これによって、トナー母粒子表面において結晶性ポリエステル樹脂微粒子を局所的に安定して付着させることができるとともに、非晶性樹脂微粒子を、結晶性ポリエステル樹脂微粒子付着トナー母粒子に薄く均一に付着させることができる。
【００２１】
また本発明によれば、カプセルトナーは、本発明のカプセルトナーの製造方法によって製造されるので、トナー母粒子表面の凹部に結晶性ポリエステル樹脂からなる層が存在する、すなわちカプセルトナー表面に結晶性ポリエステル樹脂からなる層が局所的に存在するカプセルトナーである。また、表面が非晶性樹脂からなる層で被覆されたカプセルトナーである。このようなカプセルトナーは、低温定着性および耐ホットオフセット性が良好であるとともに、耐ブロッキング性を向上させることができるので、長期間にわたって、高精細な画像を安定して形成することができる。
【図面の簡単な説明】
【００２２】
【図１】本発明の実施の一形態であるカプセルトナー１００の構成を模式的に示す断面図である。
【図２】本発明の実施の一形態であるカプセルトナー１００の製造方法を示す工程図である。
【図３】カプセルトナー１００の製造に用いるトナーの製造装置２０１の構成を示す正面図である。
【図４】図３に示すトナーの製造装置２０１を切断面線Ａ２００―Ａ２００からみた概略断面図である。
【図５】粉体投入部２０６および粉体回収部２０７まわりの構成を示す正面図である。
【発明を実施するための形態】
【００２３】
１、カプセルトナー
図１は、本発明の実施の一形態であるカプセルトナー１００の構成を模式的に示す断面図である。本実施形態のカプセルトナー１００は、トナー母粒子１０１と、トナー母粒子１０１の表面を被覆する樹脂被覆層１０４とを含む。
【００２４】
（トナー母粒子）
トナー母粒子１０１は、表面に凹凸を有する不定形状であり、結着樹脂と着色剤とを含む。結着樹脂としては、特に限定されることなく、公知の結着樹脂を使用でき、たとえば、ポリスチレン、スチレン−アクリル酸エステル共重合樹脂などのスチレン系樹脂、ポリメチルメタクリレートなどのアクリル系樹脂、ポリエチレンなどのポリオレフィン系樹脂、ポリエステル、ポリウレタン、エポキシ樹脂などが挙げられる。また原料モノマー混合物に後述する離型剤を混合し、重合反応を行って得られる樹脂を用いてもよい。結着樹脂は１種を単独で使用でき、または２種以上を併用できる。
【００２５】
前記結着樹脂の中でも、ポリエステルは、透明性に優れ、トナー粒子に良好な粉体流動性、低温定着性および二次色再現性などを付与できるため、カラートナー用の結着樹脂に好適である。ポリエステルとしては公知のものを使用でき、たとえば多塩基酸と多価アルコールとの重縮合物などが挙げられる。
【００２６】
また、ポリエステルとして、非晶性ポリエステルを用いることが好ましい。非晶性ポリエステルは、適度な弾性を有しているので、非晶性ポリエステルを用いることによって、耐ホットオフセット性を良好にすることができる。
【００２７】
多塩基酸としては、ポリエステル用モノマーとして知られるものを使用でき、たとえば、テレフタル酸、イソフタル酸、無水フタル酸、無水トリメリト酸、ピロメリト酸、ナフタレンジカルボン酸などの芳香族カルボン酸類、無水マレイン酸、フマル酸、琥珀酸、アルケニル無水琥珀酸、アジピン酸などの脂肪族カルボン酸類、これら多塩基酸のメチルエステル化物などが挙げられる。多塩基酸は１種を単独で使用でき、または２種以上を併用できる。
【００２８】
多価アルコールとしても、ポリエステル用モノマーとして知られるものを使用でき、たとえば、エチレングリコール、プロピレングリコール、ブタンジオール、ヘキサンジオール、ネオペンチルグリコール、グリセリンなどの脂肪族多価アルコール類、シクロヘキサンジオール、シクロヘキサンジメタノール、水添ビスフェノールＡなどの脂環式多価アルコール類、ビスフェノールＡのエチレンオキサイド付加物、ビスフェノールＡのプロピレンオキサイド付加物などの芳香族系ジオール類などが挙げられる。多価アルコールは１種を単独で使用でき、または２種以上を併用できる。
【００２９】
多塩基酸と多価アルコールとの重縮合反応は常法に従って実施でき、たとえば、有機溶媒の存在下または非存在下および重縮合触媒の存在下で、多塩基酸と多価アルコールとを接触させて行い、生成するポリエステルの酸価、軟化点などが所定の値になったところで終了する。これによりポリエステルが得られる。
【００３０】
多塩基酸の一部に、多塩基酸のメチルエステル化物を用いると、脱メタノール重縮合反応が起こる。この重縮合反応において、多塩基酸と多価アルコールとの配合比、反応率などを適宜変更することで、たとえば、ポリエステルの末端のカルボキシル基含有量を調整でき、ひいては得られるポリエステルの特性を変えることができる。また多塩基酸として無水トリメリト酸を用いると、ポリエステルの主鎖中にカルボキシル基を容易に導入でき、変性ポリエステルが得られる。ポリエステルの主鎖および／または側鎖にカルボキシル基、スルホン酸基などの親水性基を結合させ、水中で自己分散性ポリエステルを得ることもできる。またポリエステルとアクリル樹脂とをグラフト化して用いてもよい。
【００３１】
結着樹脂のガラス転移温度は、３０℃以上８０℃以下が好ましい。結着樹脂のガラス転移温度が３０℃未満であると、画像形成装置内部においてカプセルトナー１００が熱凝集するブロッキングを発生しやすくなり、保存安定性が低下するおそれがある。結着樹脂のガラス転移温度が８０℃を超えると、記録媒体へのカプセルトナー１００の定着性が低下し、定着不良が発生するおそれがある。
【００３２】
結着樹脂の軟化点は、８０℃以上１５０℃以下が好ましい。
着色剤としては、電子写真分野で常用される有機系染料、有機系顔料、無機系染料、無機系顔料などを使用できる。
【００３３】
黒色の着色剤としては、たとえば、カーボンブラック、酸化銅、二酸化マンガン、アニリンブラック、活性炭、非磁性フェライト、磁性フェライトおよびマグネタイトなどが挙げられる。
【００３４】
黄色の着色剤としては、たとえば、黄鉛、亜鉛黄、カドミウムイエロー、黄色酸化鉄、ミネラルファストイエロー、ニッケルチタンイエロー、ネーブルイエロー、ナフトールイエローＳ、ハンザイエローＧ、ハンザイエロー１０Ｇ、ベンジジンイエローＧ、ベンジジンイエローＧＲ、キノリンイエローレーキ、パーマネントイエローＮＣＧ、タートラジンレーキ、Ｃ．Ｉ．ピグメントイエロー１２、Ｃ．Ｉ．ピグメントイエロー１３、Ｃ．Ｉ．ピグメントイエロー１４、Ｃ．Ｉ．ピグメントイエロー１５、Ｃ．Ｉ．ピグメントイエロー１７、Ｃ．Ｉ．ピグメントイエロー７４、Ｃ．Ｉ．ピグメントイエロー９３、Ｃ．Ｉ．ピグメントイエロー９４、Ｃ．Ｉ．ピグメントイエロー１３８、Ｃ．Ｉ．ピグメントイエロー１８０、Ｃ．Ｉ．ピグメントイエロー１８５などが挙げられる。
【００３５】
橙色の着色剤としては、たとえば、赤色黄鉛、モリブデンオレンジ、パーマネントオレンジＧＴＲ、ピラゾロンオレンジ、バルカンオレンジ、インダスレンブリリアントオレンジＲＫ、ベンジジンオレンジＧ、インダスレンブリリアントオレンジＧＫ、Ｃ．Ｉ．ピグメントオレンジ３１、Ｃ．Ｉ．ピグメントオレンジ４３などが挙げられる。
【００３６】
赤色の着色剤としては、たとえば、ベンガラ、カドミウムレッド、鉛丹、硫化水銀、カドミウム、パーマネントレッド４Ｒ、リソールレッド、ピラゾロンレッド、ウオッチングレッド、カルシウム塩、レーキレッドＣ、レーキレッドＤ、ブリリアントカーミン６Ｂ、エオシンレーキ、ローダミンレーキＢ、アリザリンレーキ、ブリリアントカーミン３Ｂ、Ｃ．Ｉ．ピグメントレッド２、Ｃ．Ｉ．ピグメントレッド３、Ｃ．Ｉ．ピグメントレッド５、Ｃ．Ｉ．ピグメントレッド６、Ｃ．Ｉ．ピグメントレッド７、Ｃ．Ｉ．ピグメントレッド１５、Ｃ．Ｉ．ピグメントレッド１６、Ｃ．Ｉ．ピグメントレッド４８：１、Ｃ．Ｉ．ピグメントレッド５３：１、Ｃ．Ｉ．ピグメントレッド５７：１、Ｃ．Ｉ．ピグメントレッド１２２、Ｃ．Ｉ．ピグメントレッド１２３、Ｃ．Ｉ．ピグメントレッド１３９、Ｃ．Ｉ．ピグメントレッド１４４、Ｃ．Ｉ．ピグメントレッド１４９、Ｃ．Ｉ．ピグメントレッド１６６、Ｃ．Ｉ．ピグメントレッド１７７、Ｃ．Ｉ．ピグメントレッド１７８、Ｃ．Ｉ．ピグメントレッド２２２などが挙げられる。
【００３７】
紫色の着色剤としては、たとえば、マンガン紫、ファストバイオレットＢ、メチルバイオレットレーキなどが挙げられる。
【００３８】
青色の着色剤としては、たとえば、紺青、コバルトブルー、アルカリブルーレーキ、ビクトリアブルーレーキ、フタロシアニンブルー、無金属フタロシアニンブルー、フタロシアニンブルー部分塩素化物、ファーストスカイブルー、インダスレンブルーＢＣ、Ｃ．Ｉ．ピグメントブルー１５、Ｃ．Ｉ．ピグメントブルー１５：２、Ｃ．Ｉ．ピグメントブルー１５：３、Ｃ．Ｉ．ピグメントブルー１６、Ｃ．Ｉ．ピグメントブルー６０などが挙げられる。
【００３９】
緑色の着色剤としては、たとえば、クロムグリーン、酸化クロム、ピクメントグリーンＢ、マイカライトグリーンレーキ、ファイナルイエローグリーンＧ、Ｃ．Ｉ．ピグメントグリーン７などが挙げられる。
【００４０】
白色の着色剤としては、たとえば、亜鉛華、酸化チタン、アンチモン白、硫化亜鉛などの化合物が挙げられる。
【００４１】
着色剤は１種を単独で使用でき、または２種以上の異なる色のものを併用できる。また同色であっても、２種以上を併用できる。着色剤の使用量は特に制限されないが、好ましくは結着樹脂１００重量部に対して５重量部以上２０重量部以下、さらに好ましくは５重量部以上１０重量部以下である。
【００４２】
着色剤は、結着樹脂中に均一に分散させるために、マスターバッチ化して用いてもよい。また２種以上の着色剤を複合粒子化して用いてもよい。複合粒子は、たとえば、２種以上の着色剤に適量の水、低級アルコールなどを添加し、ハイスピードミルなどの一般的な造粒機で造粒し、乾燥させることによって製造できる。マスターバッチおよび複合粒子は、乾式混合の際にトナー組成物に混入される。
【００４３】
トナー母粒子１０１には、結着樹脂および着色剤の他に必要に応じて電荷制御剤が含まれてもよい。電荷制御剤としてはこの分野で常用される正電荷制御用および負電荷制御用の電荷制御剤を使用できる。
【００４４】
正電荷制御用の電荷制御剤としては、たとえば、ニグロシン染料、塩基性染料、四級アンモニウム塩、四級ホスホニウム塩、アミノピリン、ピリミジン化合物、多核ポリアミノ化合物、アミノシラン、ニグロシン染料およびその誘導体、トリフェニルメタン誘導体、グアニジン塩、アミジン塩などが挙げられる。
【００４５】
負電荷制御用の電荷制御剤としては、オイルブラック、スピロンブラックなどの油溶性染料、含金属アゾ化合物、アゾ錯体染料、ナフテン酸金属塩、サリチル酸およびその誘導体の金属錯体および金属塩（金属はクロム、亜鉛、ジルコニウムなど）、有機ベントナイト化合物、ホウ素化合物、脂肪酸石鹸、長鎖アルキルカルボン酸塩、樹脂酸石鹸などが挙げられる。
【００４６】
電荷制御剤は１種を単独で使用でき、または必要に応じて２種以上を併用できる。電荷制御剤の使用量は特に制限されず広い範囲から適宜選択できるが、好ましくは、結着樹脂１００重量部に対して０．５重量部以上３重量部以下である。
【００４７】
トナー母粒子１０１は、結着樹脂および着色剤の他に離型剤を含んでもよい。離型剤としてはこの分野で常用されるものを使用でき、たとえば、パラフィンワックスおよびその誘導体、マイクロクリスタリンワックスおよびその誘導体などの石油系ワックス、フィッシャートロプシュワックスおよびその誘導体、ポリオレフィンワックス（ポリエチレンワックス、ポリプロピレンワックスなど）およびその誘導体、低分子量ポリプロピリンワックスおよびその誘導体、ポリオレフィン系重合体ワックス（低分子量ポリエチレンワックスなど）およびその誘導体などの炭化水素系合成ワックス、カルナバワックスおよびその誘導体、ライスワックスおよびその誘導体、キャンデリラワックスおよびその誘導体、木蝋などの植物系ワックス、蜜蝋、鯨蝋などの動物系ワックス、脂肪酸アミド、フェノール脂肪酸エステルなどの油脂系合成ワックス、長鎖カルボン酸およびその誘導体、長鎖アルコールおよびその誘導体、シリコーン系重合体、高級脂肪酸などが挙げられる。誘導体には、酸化物、ビニル系モノマーとワックスとのブロック共重合物、ビニル系モノマーとワックスとのグラフト変性物などが含まれる。
【００４８】
離型剤の使用量は特に制限されず広い範囲から適宜選択できるが、結着樹脂１００重量部に対して０．２重量部以上２０重量部以下が好ましく、０．５重量部以上１０重量部以下がより好ましく、１．０重量部以上８．０重量部以下がさらに好ましい。
【００４９】
トナー母粒子１０１の体積平均粒径は、４μｍ以上８μｍ以下が好ましい。トナー母粒子１０１の体積平均粒径が４μｍ以上８μｍ以下であることによって、長期間にわたって高精細な画像を安定して形成できる。また、記録媒体へのカプセルトナー１００の付着量が少なくても高い画像濃度が得られるので、トナー消費量を削減できる。
【００５０】
トナー母粒子１０１の体積平均粒径が４μｍ未満であると、得られるカプセルトナー１００の粒径が小さくなりすぎる。必要以上に粒径の小さいカプセルトナー１００は、高帯電化および低流動化するおそれがあり、高帯電化、低流動化すると、感光体にカプセルトナー１００を安定して供給することができなくなるので、地肌かぶりおよび画像濃度の低下などが発生するおそれがある。トナー母粒子１０１の体積平均粒径が８μｍを超えると、得られるカプセルトナー１００の粒径が大きくなりすぎる。必要以上に粒径の大きいカプセルトナー１００は、高精細な画像を形成することができないおそれがある。またカプセルトナー１００の粒径が大きくなることによりカプセルトナー１００の比表面積が減少し、カプセルトナー１００の帯電量が小さくなるので、カプセルトナー１００が感光体に安定して供給されず、トナー飛散による機内汚染が発生するおそれがある。
【００５１】
前述のように、トナー母粒子１０１は表面に凹凸を有する不定形状である。具体的には、トナー母粒子１０１は、形状係数ＳＦ−２が１３５以上１６０以下、好ましくは１４０以上１５５以下の粒子である。
【００５２】
なお、形状係数ＳＦ−２は、粒子の表面形状の凹凸の度合いを示すものである。形状係数ＳＦ−２の値が１００の場合には、粒子表面に凹凸が存在しないことを示し、形状係数ＳＦ−２の値が大きいほど粒子表面の凹凸が大きいことを示す。
【００５３】
（樹脂被覆層）
トナー母粒子１０１の表面には樹脂被覆層１０４が形成されている。図１に示すように、樹脂被覆層１０４は、トナー母粒子１０１の凹部に形成される第１領域１０２と、トナー母粒子１０１および第１領域１０２を覆うように形成される第２領域１０３とからなる。
【００５４】
第１領域１０２は、結晶性ポリエステル樹脂から構成される結晶性ポリエステル樹脂微粒子からなり、第２領域１０３は、非晶性樹脂からなる。結晶性ポリエステル樹脂と非晶性樹脂とは、高分子の配列状態の違いにより分類することができる。
【００５５】
非晶性樹脂は、高分子が無定形状態にあり、結晶性が低く、結晶性指数が０．６未満、または結晶性指数が１．５を超える樹脂である。結晶性ポリエステル樹脂は、高分子が規則正しい分子構造をもち、樹脂中の結晶部分の割合（結晶化度）が大きく、結晶性指数が０．６以上１．５以下の樹脂である。
【００５６】
結晶性指数は、樹脂の軟化点と吸熱の最高ピーク温度との比（軟化点／吸熱の最高ピーク温度）で定義される値で、結晶性の指標となる。吸熱の最高ピーク温度とは、観測される吸熱ピークのうち、最も高温側にあるピークの温度を指す。吸熱の最高ピーク温度が軟化点と２０℃以内の差であれば融点とみなし、軟化点との差が２０℃を超える場合はガラス転移に起因するものとみなす。
【００５７】
結晶化の度合いは、原料モノマーの種類とその比率、および製造条件(たとえば、反応
温度、反応時間、冷却速度など)により調整することができる。
【００５８】
結晶性ポリエステル樹脂は、アルコール成分と、カルボン酸成分とを縮重合させて得られる。とくに、炭素数４〜１０の脂肪族ジオールを８０モル％以上含有したアルコール成分と、芳香族ジカルボン酸化合物を８０モル％以上含有したカルボン酸成分とを縮重合させて得られるものが好ましい。
【００５９】
アルコール成分としては、炭素数２〜８の脂肪族ジオールなどの、樹脂の結晶性を上げる化合物が含有されていることが好ましい。
【００６０】
炭素数２〜８の脂肪族ジオールとしては、エチレングリコール、１，２−プロピレングリコール、１，３−プロピレングリコール、１，４−ブタンジオール、１，５−ペンタンジオール、１，６−ヘキサンジオール、１，７−ヘプタンジオール、１，８−オクタンジオール、ネオペンチルグリコール、１，４−ブテンジオールなどが挙げられ、特にα，ω−直鎖アルカンジオールが好ましい。
【００６１】
アルコール成分中の炭素数２〜８の脂肪族ジオール含有量は、結晶性の観点から、８０モル％以上が好ましい。また、そのうち７０モル％以上が、１種の脂肪族ジオールで占められていることがより好ましい。
【００６２】
カルボン酸成分としては、カルボン酸、およびその誘導体である、カルボン酸無水物、カルボン酸エステルなどが挙げられる。これらの中でも、カルボン酸が好ましい。
【００６３】
カルボン酸としては、フマル酸、アジピン酸、シュウ酸、マロン酸、マレイン酸、シトラコン酸、イタコン酸、グルタコン酸、コハク酸、セバシン酸、アゼライン酸、ｎ−ドデシルコハク酸、ｎ−ドデセニルコハク酸などの炭素数２〜３０の脂肪族ジカルボン酸、またはフタル酸、イソフタル酸、テレフタル酸などの芳香族ジカルボン酸、またはシクロヘキサンジカルボン酸などの脂環式ジカルボン酸、またはトリメリット酸、ピロメリット酸などの３価以上の多価カルボン酸などが挙げられる。これらの中では、結晶性の観点から、脂肪族ジカルボン酸が好ましく、炭素数２〜８の脂肪族ジカルボン酸、ならびにテレフタル酸およびその誘導体がより好ましい。
【００６４】
カルボン酸成分中の脂肪族ジカルボン酸化合物含有量は、７０モル％以上が好ましい。
芳香族ジカルボン酸化合物の含有量は、カルボン酸成分中、８０モル％以上であり、低温定着性、耐久性及び高温高湿条件下での帯電安定性の観点から、８５モル％以上が好ましい。
【００６５】
結晶性ポリエステル樹脂におけるアルコール成分およびカルボン酸成分のモル比は、結晶性ポリエステル樹脂を高分子量化する際には、カルボン酸成分よりもアルコール成分が多い方が好ましく、また、減圧反応時において、アルコール成分の留去によりポリエステルの分子量を容易に調整できることから、モル比（カルボン酸成分／アルコール成分）０．９以上１未満が好ましい。
【００６６】
結晶性ポリエステル樹脂を作製する際、アルコール成分とカルボン酸成分との縮重合は、たとえば、不活性ガス雰囲気中にて、必要であればエステル化触媒を用いて、温度１２０〜２３０℃で行うことができる。
【００６７】
結晶性ポリエステル樹脂および後述する非晶性ポリエステル樹脂において、アルコール成分とカルボン酸成分のモル比（アルコール成分／カルボン酸成分）は、紙への定着性及び帯電安定性の観点から、１００／７０〜１００／１２０が好ましい。
【００６８】
非晶性樹脂としては、たとえば、ポリスチレン樹脂などのスチレン系樹脂、スチレンアクリル共重合樹脂、ポリメチルメタクリレートなどのアクリル系樹脂、ポリエチレン樹脂などのポリオレフィン系樹脂、ポリエステル樹脂、ポリウレタン樹脂、エポキシ樹脂が挙げられる。
【００６９】
スチレンアクリル共重合体樹脂は、モノマーの配合により疎水性を制御することができ、高温高湿環境における帯電低下を抑止することが可能である。また重合度、配合比を選べることから、熱設計の自由度も高くトナー材料として好適に使用できる。
【００７０】
スチレンアクリル共重合体樹脂のアクリルモノマーとしては公知のものを使用でき、たとえば、置換基を有することのある、アクリル酸、メタアクリル酸、アクリル酸エステル、メタアクリル酸エステルなどが挙げられる。アクリルモノマーの具体例としては、たとえば、アクリル酸メチル、アクリル酸エチル、アクリル酸イソプロピル、アクリル酸ｎ−ブチル、アクリル酸イソブチル、アクリル酸ｎ−アミル、アクリル酸イソアミル、アクリル酸ｎ−ヘキシル、アクリル酸２−エチルヘキシル、アクリル酸ｎ−オクチル、アクリル酸デシル、アクリル酸ドデシルなどのアクリル酸エステル系単量体、メタクリル酸メチル、メタクリル酸プロピル、メタクリル酸ｎ−ブチル、メタクリル酸イソブチル、メタクリル酸ｎ−アミル、メタクリル酸ｎ−ヘキシル、メタクリル酸２−エチルヘキシル、メタクリル酸ｎ−オクチル、メタクリル酸デシル、メタクリル酸ドデシルなどのメタクリル酸エステル系単量体、アクリル酸ヒドロキシエチル、メタクリル酸ヒドロキシプロピルなどのヒドロキシル基含有（メタ）アクリル酸エステル系単量体などが挙げられる。アクリルモノマーは１種を単独で使用でき、または２種以上を併用できる。
【００７１】
スチレンアクリル共重合体樹脂のスチレン系モノマーとしては、公知のものを使用でき、たとえば、スチレン、α−メチルスチレンなどが挙げられる。スチレン系モノマーは１種を単独で使用でき、または２種以上を併用できる。これらのモノマーの重合は、一般的なラジカル開始剤を用い、溶液重合、懸濁重合、乳化重合などによって行われる。
【００７２】
ポリエステル樹脂は、屈折率が高く光学特性に優れることから、顔料等の着色剤のバインダーとしても優れており、また、熱設計の自由度が高く、より低温での溶融特性が制御可能なことから、特に低温定着性トナーに好適に使用できる。非晶性樹脂としては、非晶性ポリエステル樹脂を用いることが好ましい。
【００７３】
非晶性ポリエステル樹脂は、炭素数３〜１０の脂肪族ジオールを６０モル％以上含有したアルコール成分と、芳香族ジカルボン酸化合物を８０モル％以上含有し、かつ芳香族ジカルボン酸化合物として炭素数１２以上の多環式芳香族ジカルボン酸化合物を１〜５０モル％含有したカルボン酸成分とを縮重合させて得られる。好ましくは炭素数４〜１０の脂肪族ジオールを８０モル％以上含有したアルコール成分と、芳香族ジカルボン酸化合物を８０モル％以上含有し、かつ芳香族ジカルボン酸化合物として炭素数１２以上の多環式芳香族ジカルボン酸化合物を１〜５０モル％含有したカルボン酸成分とを縮重合させて得られる。
【００７４】
炭素数３〜１０の脂肪族ジオールとしては、炭素数４〜１０の直鎖型脂肪族ジオールおよび炭素数３〜１０の分岐鎖型脂肪族ジオールが好ましい。直鎖型脂肪族ジオールを主成分とし、さらに分岐鎖型脂肪族ジオールを含有したアルコール成分と芳香族系のカルボン酸化合物を含有したカルボン酸成分を原料モノマーとして得られた、結晶性の高いポリエステルを結着樹脂として含有することにより、低温定着性をより一層向上させることができる。なお、分岐鎖型脂肪族ジオールとは、２つのＯＨ基が結合するアルキレン基が分岐を有するジオール又は２級のＯＨ基を有するジオールを指す。
【００７５】
炭素数４〜１０の直鎖型脂肪族ジオールとしては、１，４−ブタンジオール、１，５−ペンタンジオール、１，６−ヘキサンジオール、１，７−ヘプタンジオール、１，８−オクタンジオール、１，９−ノナンジオール、１，１０−デカンジオール、１，４−ブテンジオール等が挙げられ、結晶性促進の観点からα、ω−直鎖アルカンジオールが好ましく、１，４−ブタンジオール、１，６−ヘキサンジオール、１，８−オクタンジオール、１，１０−デカンジオールがより好ましい。炭素数４〜１０の直鎖型脂肪族ジオールの含有量は、アルコール成分中、５０〜９０モル％が好ましく、結晶性促進の観点から、６０〜９０モル％がより好ましい。
【００７６】
炭素数３〜１０の分岐鎖型脂肪族ジオールとしては、１，２−プロパンジオール、１，３−ブタンジオール、ネオペンチルグリコール、２−ブチル−２−エチル−１，３−プロパンジオール等が挙げられる。炭素数３〜１０の分岐鎖型脂肪族ジオールの含有量は、アルコール成分中、１０〜５０モル％が好ましく、低温定着性促進の観点から、１０〜４０モル％がより好ましい。
【００７７】
炭素数４〜１０の直鎖型脂肪族ジオールと炭素数３〜１０の分岐鎖型脂肪族ジオールのモル比（炭素数４〜１０の直鎖型脂肪族ジオール／炭素数３〜１０の分岐鎖型脂肪族ジオール）は、低温定着性の観点から、６０／４０〜９０／１０が好ましく、７０／３０〜８５／１５がより好ましく、７０／３０〜８０／２０がさらに好ましい。
【００７８】
炭素数３〜１０の脂肪族ジオールの含有量は、アルコール成分中、６０モル％以上、好ましくは８０モル％以上であり、結晶性促進の観点から、８５モル％以上がより好ましい。
【００７９】
アルコール成分には、前記炭素数３〜１０の脂肪族ジオール以外のアルコールが本発明の効果が損なわれない範囲で含有されていてもよい。かかるアルコール成分としては、エチレングリコール等の炭素数３〜１０以外の脂肪族ジオール；ポリオキシプロピレン（２．２）−２、２−ビス(４−ヒドロキシフェニル)プロパン、ポリオキシエチレン（２．２）−２、２−ビス(４−ヒドロキシフェニル)プロパンに代表されるビスフェノールＡのアルキレンオキサイド付加物等の芳香族ジオール；１，４−シクロヘキサンジメタノール等の脂環式ジオール；グリセリン、ペンタエリスリトールなどの３価以上の多価アルコール等が挙げられる。
【００８０】
芳香族ジカルボン酸化合物としては、フタル酸、イソフタル酸、テレフタル酸、およびこれらの酸無水物、アルキル(炭素数１〜３)エステル等の誘導体等のベンゼン骨格を有する化合物が好ましい。芳香族ジカルボン酸化合物の含有量は、カルボン酸成分中、８０モル％以上であり、低温定着性、耐久性及び高温高湿条件下での帯電安定性の観点から、８５モル％以上が好ましい。
【００８１】
炭素数１２以上の多環式芳香族ジカルボン酸化合物としては、２，６−ナフタレンジカルボン酸、１，５−ナフタレンジカルボン酸、２，７−ナフタレンジカルボン酸、１，４−ナフタレンジカルボン酸、４，４−ビフェニルジカルボン酸、及びこれらの酸無水物、アルキル(炭素数１〜３)エステル等の誘導体等のベンゼン骨格を有する化合物が好ましく、炭素数は１２〜３０が好ましく、１２〜２４がより好ましい。これらの中では、ポリエステルの結晶性の観点から、２，６−ナフタレンジカルボン酸及び１，５−ナフタレンジカルボン酸が好ましい。炭素数１２以上の多環式芳香族ジカルボン酸化合物の含有量は、カルボン酸成分中、１〜５０モル％であり、ポリエステルの結晶性およびトナーの低温定着性の観点から、５〜４０モル％が好ましく、１０〜３０モル％がより好ましい。
【００８２】
上記芳香族ジカルボン酸化合物と多環式芳香族ジカルボン酸化合物との総含有量は、カルボン酸成分中、８０モル％以上であり、低温定着性、耐久性及び高温高湿条件下での帯電安定性の観点から、８５モル％以上が好ましく、９０〜１００モル％がより好ましい。
【００８３】
上記芳香族ジカルボン酸化合物以外のカルボン酸成分としては、シュウ酸、マロン酸、マレイン酸、フマル酸、シトラコン酸、イタコン酸、グルタコン酸、コハク酸、アジピン酸、セバシン酸、アゼライン酸、ｎ−ドデシルコハク酸、ｎ−ドデセニルコハク酸等の脂肪族ジカルボン酸、シクロヘキサンジカルボン酸などの脂環式ジカルボン酸；トリメリット酸、ピロメリット酸などの３価以上の多価カルボン酸、およびこれらの酸の無水物、アルキル(炭素数１〜３)エステル等の誘導体が挙げられる。
【００８４】
結晶性ポリエステル樹脂の軟化点は、７０℃以上１４０℃以下が好ましい。非晶性樹脂の軟化点は、トナー母粒子１０１に含まれる結着樹脂のガラス転移温度よりも高いことが好ましく、５０℃以上１５０℃以下であることがより好ましい。このような温度範囲の結晶性ポリエステル樹脂および非晶性樹脂を用いることによって、保存安定性と定着性とを兼ね備えたカプセルトナー１００が得られる。
【００８５】
結晶性ポリエステル樹脂のガラス転移温度は、７０℃以上１２０℃以下が好ましく、非晶性樹脂のガラス転移温度は、５０℃以上７０℃以下が好ましい。
【００８６】
後述するカプセルトナー１００の製造方法において、結晶性ポリエステル樹脂は、結晶性ポリエステル樹脂微粒子として用いられ、非晶性樹脂は、非晶性樹脂微粒子として用いられる。以下、結晶性ポリエステル樹脂微粒子および非晶性樹脂微粒子をまとめて「樹脂微粒子」と記載することがある。
【００８７】
樹脂微粒子の体積平均粒径は、トナー母粒子１０１の体積平均粒径よりも充分に小さい必要があり、０．０５μｍ以上１μｍ以下であることが好ましく、０．１μｍ以上０．５μｍ以下であることがさらに好ましい。樹脂微粒子の体積平均粒径が０．０５μｍ以上１μｍ以下であることによって、トナー母粒子１０１表面に好適な大きさの突起部が形成される。このことによって本発明の方法で製造されるカプセルトナー１００は、クリーニング時にクリーニングブレードに引っ掛かり易くなり、クリーニング性が向上する。
【００８８】
結晶性ポリエステル樹脂の体積平均粒径は、０．１μｍ以上０．４μｍ以下が好ましく、非晶性樹脂微粒子の体積平均粒径は、０．１５μｍ以上０．６μｍ以下が好ましい。
【００８９】
結晶性ポリエステル樹脂微粒子の体積平均粒径は、非晶性樹脂微粒子の体積平均粒径よりも大きいことが好ましい。結晶性ポリエステル樹脂微粒子が比較的大きいことによって、後述する結晶性ポリエステル樹脂微粒子付着工程において、トナー母粒子１０１表面の凹部に結晶性ポリエステル樹脂微粒子を付着しやすく、トナー母粒子１０１表面の凸部に結晶性ポリエステル樹脂微粒子を付着しにくくすることができるので、トナー母粒子１０１表面において結晶性ポリエステル樹脂微粒子を局所的に付着させることができる。また、非晶性樹脂微粒子が比較的小さいことによって、薄く均一な第２領域１０３をカプセルトナー１００全体に形成することができる。
【００９０】
本実施形態のカプセルトナー１００は、トナー母粒子１０１表面の凹部に結晶性ポリエステル樹脂からなる層が存在する、すなわちカプセルトナー１００表面に結晶性ポリエステル樹脂からなる層が局所的に存在する。また、表面が非晶性樹脂からなる層で被覆されている。
【００９１】
このように、トナー母粒子１０１内部に結晶性ポリエステル樹脂が含まれるのではなく、トナー母粒子１０１表面の凹部に結晶性ポリエステル樹脂から構成される結晶性ポリエステル樹脂微粒子が局所的に存在することによって、カプセルトナー１００が加熱加圧されて記録媒体に定着される定着時に、結晶性ポリエステル樹脂微粒子に応力が集中し、結晶性ポリエステル樹脂微粒子成分が溶融して、カプセルトナー１００表面に一気に染み出し、記録媒体に浸透するので、低温定着性が良好となる。トナー母粒子１０１表面の凹部に結晶性ポリエステル樹脂から構成される結晶性ポリエステル樹脂微粒子が局所的に存在しない場合、たとえば、表面が平滑な球形のトナー母粒子表面を結晶性ポリエステル樹脂で均一に被覆し、そのトナー母粒子を非晶性樹脂で均一に被覆したカプセルトナーの場合には、定着時に結晶性ポリエステル樹脂成分が記録媒体に充分浸透しないので、低温定着性を充分に向上させることができない。
【００９２】
また、トナー母粒子１０１が非晶性樹脂で被覆されることによって、耐ホットオフセット性が良好であるとともに、カプセルトナー１００の保存安定性を向上させることができるので、トナー母粒子１０１に含まれる結晶性樹脂や離型剤などの低融点成分の溶融による、トナー凝集の発生を防止できる。したがって、このようなカプセルトナー１００を用いると、高精細で、濃度むらのない画質の良好な画像を、長期間にわたって安定して形成することができる。
【００９３】
２、カプセルトナーの製造方法
図２は、本発明の実施の一形態であるカプセルトナー１００の製造方法を示す工程図である。本実施形態のカプセルトナー１００の製造方法は、トナー母粒子１０１を作製するトナー母粒子作製工程Ｓ１と、樹脂微粒子を調製する樹脂微粒子調製工程Ｓ２と、トナー母粒子１０１表面に樹脂被覆層１０４を形成する成膜化工程Ｓ３とを含む。
【００９４】
（１）トナー母粒子作製工程Ｓ１
トナー母粒子作製工程Ｓ１では、表面に凹凸を有する不定形状のトナー母粒子１０１を作製する。トナー母粒子１０１の作製方法は特に限定されず、公知の方法によって行うことができる。トナー母粒子１０１の作製方法としては、たとえば、混練粉砕法などの乾式法、ならびに懸濁重合法、乳化凝集法、分散重合法、溶解懸濁法および溶融乳化法などの湿式法が挙げられる。以下、混練粉砕法によってトナー母粒子１０１を作製する方法を記載する。
【００９５】
粉砕法によるトナー母粒子１０１の作製では、結着樹脂、着色剤およびその他の添加剤を含むトナー母粒子１０１の原料を、混合機で乾式混合した後、混練機によって溶融混練することによって溶融混練物を得る。この溶融混練物を冷却固化し、固化物を粉砕機で粉砕することによって微粉砕物を得る。その後、必要に応じて分級などの粒度調整を行うことによって、トナー母粒子１０１が得られる。
【００９６】
混合機としては公知のものを使用でき、たとえばヘンシェルミキサ（商品名、三井鉱山株式会社製）、スーパーミキサ（商品名、株式会社カワタ製）、メカノミル（商品名、岡田精工株式会社製）などのヘンシェルタイプの混合装置、オングミル（商品名、ホソカワミクロン株式会社製）、ハイブリダイゼーションシステム（商品名、株式会社奈良機械製作所製）、コスモシステム（商品名、川崎重工業株式会社製）などが挙げられる。
【００９７】
混練機としては公知のものを使用でき、たとえば二軸押出し機、三本ロール、ラボブラストミルなどの一般的な混練機を使用できる。具体的には、たとえば、ＴＥＭ−１００Ｂ（商品名、東芝機械株式会社製）、ＰＣＭ−６５／８７、ＰＣＭ−３０（以上いずれも商品名、株式会社池貝製）などの１軸または２軸のエクストルーダ、ニーデックス（商品名、三井鉱山株式会社製）などのオープンロール方式の混練機が挙げられる。
【００９８】
粉砕機としては、たとえば超音速ジェット気流を利用して粉砕するジェット式粉砕機、および高速で回転する回転子（ロータ）と固定子（ライナ）との間に形成される空間に固化物を導入して粉砕する衝撃式粉砕機が挙げられる。
【００９９】
分級としては、遠心力および風力による分級によって過粉砕トナー母粒子を除去できる公知の分級機を使用することができ、たとえば、旋回式風力分級機（ロータリー式風力分級機）などが挙げられる。
【０１００】
（２）樹脂微粒子調製工程Ｓ２
樹脂微粒子調製工程Ｓ２では、乾燥された結晶性ポリエステル樹脂微粒子および乾燥された非晶性樹脂微粒子を調製する。
【０１０１】
結晶性ポリエステル樹脂微粒子および非晶性樹脂微粒子は、たとえば、樹脂微粒子原料である樹脂をホモジナイザーなどで乳化分散させ細粒化することによって得られる。また樹脂のモノマー成分の重合によっても得られる。
【０１０２】
結晶性ポリエステル樹脂微粒子および非晶性樹脂微粒子の乾燥にはどのような方法を用いてもよく、たとえば熱風受熱式乾燥、伝導伝熱式乾燥、遠赤外線乾燥、マイクロ波乾燥などの方法が挙げられる。
【０１０３】
結晶性ポリエステル樹脂微粒子および非晶性樹脂微粒子は、後述する成膜化工程Ｓ３において、トナー母粒子１０１を被覆するシェル剤として用いられる。
【０１０４】
（３）成膜化工程Ｓ３
成膜化工程Ｓ３は、結晶性ポリエステル樹脂微粒子付着工程Ｓ３ａと、非晶性樹脂微粒子付着工程Ｓ３ｂと、温度調整工程Ｓ３ｃと、噴霧工程Ｓ３ｄと、膜化工程Ｓ３ｅと、回収工程Ｓ３ｆとを含む。
【０１０５】
（結晶性ポリエステル樹脂微粒子付着工程Ｓ３ａ）
結晶性ポリエステル樹脂微粒子付着工程Ｓ３ａでは、トナー母粒子作製工程Ｓ１で作製した不定形状のトナー母粒子１０１と、樹脂微粒子調製工程Ｓ２で作製した結晶性ポリエステル樹脂微粒子とを混合機で混合し、撹拌しながら衝撃力を加える。これによって、結晶性ポリエステル樹脂微粒子がトナー母粒子１０１の表面の凹部に選択的に付着し、トナー母粒子１０１の表面に局所的に付着する。これによって、表面に凹凸の少ない結晶性ポリエステル樹脂微粒子付着トナー母粒子が得られる。後述する非晶性樹脂微粒子付着工程Ｓ３ｂにおいて、このように、表面に凹凸の少ない結晶性ポリエステル樹脂微粒子付着トナー母粒子に非晶性樹脂微粒子を付着させるので、トナー母粒子表面に、非晶性樹脂微粒子からなる層を均一に形成することができる。
【０１０６】
混合機としては、公知のものを使用でき、たとえば、ヘンシェルミキサ（商品名、三井鉱山株式会社製）、スーパーミキサ（商品名、株式会社カワタ製）、メカノミル（商品名、岡田精工株式会社製）などが挙げられる。
【０１０７】
混合機の撹拌羽根の周速度は、３０ｍ／ｓｅｃ以上５０ｍ／ｓｅｃ以下が好ましい。
本工程での撹拌時間は、３分間以上５分間以下が好ましい。
【０１０８】
結晶性ポリエステル樹脂微粒子の添加量は、トナー母粒子１０１に対して５重量％以上３０重量％以下が好ましく、８重量％以上３０重量％以下がより好ましい。結晶性ポリエステル樹脂微粒子の添加量が５重量％未満であると、定着時において結晶性ポリエステルの染み出しが不充分となり、低温定着性が阻害される。結晶性ポリエステル樹脂微粒子の添加量が３０重量％を超えると、樹脂被覆層１０４の非晶性樹脂による耐熱効果が充分に発揮されず、耐ブロッキング性の改善が難しくなる。
【０１０９】
（非晶性樹脂微粒子付着工程Ｓ３ｂ）
非晶性樹脂微粒子付着工程Ｓ３ｂでは、結晶性ポリエステル樹脂微粒子付着工程Ｓ３ａで得られた結晶性ポリエステル樹脂微粒子付着トナー母粒子と、樹脂微粒子調製工程Ｓ２で作製した非晶性樹脂微粒子とを混合機で混合して、結晶性ポリエステル付着トナー母粒子表面に非晶性樹脂微粒子を付着させる。
【０１１０】
混合機としては、結晶性ポリエステル樹脂微粒子付着工程Ｓ３ａで用いた混合機を用いることができる。
【０１１１】
混合機の撹拌羽根の周速度は、３０ｍ／ｓｅｃ以上５０ｍ／ｓｅｃ以下が好ましい。
本工程での撹拌時間は、３分間以上５分間以下が好ましい。
【０１１２】
非晶性樹脂微粒子の添加量は、結晶性ポリエステル樹脂微粒子付着トナー母粒子に対して５重量％以上２０重量％以下が好ましい。
【０１１３】
結晶性ポリエステル樹脂微粒子および非晶性樹脂微粒子を、上記数値範囲で用いることによって、トナー母粒子１０１の表面を、結晶性ポリエステル樹脂微粒子と非晶性樹脂微粒子とを適度な比率で被覆することができるので、低温定着性および耐ホットオフセット性が良好であるとともに、耐ブロッキング性を向上させることができるカプセルトナー１００を安定して得ることができる。
【０１１４】
結晶性ポリエステル樹脂微粒子と非晶性樹脂微粒子との添加量の比率は、１：４〜４：１が好ましい。
【０１１５】
（温度調整工程Ｓ３ｃ）
温度調整工程Ｓ３ｃでは、図３〜図５に示すトナーの製造装置２０１内部の温度調整を行う。まず、トナーの製造装置２０１について説明する。
【０１１６】
＜トナーの製造装置＞
図３は、カプセルトナー１００の製造に用いるトナーの製造装置２０１の構成を示す正面図である。図４は、図３に示すトナーの製造装置２０１を切断面線Ａ２００―Ａ２００からみた概略断面図である。
【０１１７】
トナーの製造装置２０１は回転撹拌装置であり、粉体流路２０２と、噴霧手段２０３と、回転撹拌手段２０４と、図示しない温度調整用ジャケットと、粉体投入部２０６と、粉体回収部２０７とを含んで構成される。
【０１１８】
（粉体流路）
粉体流路２０２は、撹拌部２０８と、粉体流過部２０９とから構成される。撹拌部２０８は、内部空間を有する円筒形状の容器状部材である。回転撹拌室である撹拌部２０８には、開口部２１０，２１１が形成される。開口部２１０は、撹拌部２０８の回転軸方向片側の面２０８ａにおける略中央部において、撹拌部２０８の面２０８ａを含む側壁を厚み方向に貫通するよう形成される。また、開口部２１１は、撹拌部２０８の前記軸方向片側の面２０８ａに垂直な側面２０８ｂにおいて、撹拌部２０８の側面２０８ｂを含む側壁を厚み方向に貫通するよう形成される。循環管である粉体流過部２０９は、一端が開口部２１０と接続され、他端が開口部２１１と接続される。これによって撹拌部２０８の内部空間と粉体流過部２０９の内部空間とが連通され、粉体流路２０２が形成される。この粉体流路２０２を、非晶性樹脂微粒子付着トナー母粒子および気体が流過する。粉体流路２０２は、非晶性樹脂微粒子付着トナー母粒子が流動する方向である粉体流動方向が一定となるよう設けられる。
【０１１９】
粉体流路２０２内の温度は、トナー母粒子１０１のガラス転移温度以下に設定され、３０℃以上トナー母粒子１０１のガラス転移温度以下であることが好ましい。粉体流路２０２内の温度は、非晶性樹脂微粒子付着トナー母粒子の流動により、どの部分においてもほぼ均一となる。流路内の温度がトナー母粒子１０１のガラス転移温度を超えると、非晶性樹脂微粒子付着トナー母粒子が軟化し過ぎ、非晶性樹脂微粒子付着トナー母粒子の凝集が発生するおそれがある。また流路内の温度が３０℃未満であると、噴霧液体の乾燥速度が遅くなり生産性が低下する。したがって非晶性樹脂微粒子付着トナー母粒子の凝集を防止するために、粉体流路２０２および後述の回転撹拌手段２０４の温度をトナー母粒子１０１のガラス転移温度以下に維持する必要がある。そのため、内径が粉体流路管の外径よりも大きい、後述の温度調整用ジャケットを粉体流路２０２および回転撹拌手段２０４の外側の少なくとも一部に配設する。
【０１２０】
（回転撹拌手段）
回転撹拌手段２０４は、回転軸部材２１８と、円盤状の回転盤２１９と、複数の撹拌羽根２２０とを含む。回転軸部材２１８は、撹拌部２０８の軸線に一致する軸線を有しかつ撹拌部２０８の軸線方向片側の面２０８ｃに、面２０８ｃを含む側壁を厚み方向に貫通するよう形成される回転軸部２２１ａに挿通されるよう設けられ、図示しないモータによって軸線回りに回転する円柱棒状部材である。回転盤２１９は、その軸線が回転軸部材２１８の軸線に一致するように回転軸部材２１８に支持され、回転軸部材２１８の回転に伴い回転する円盤状部材である。複数の撹拌羽根２２０は、回転盤２１９の周縁部分によって支持され、回転盤２１９の回転に伴って回転する。回転軸部２２１ａには、ガス排出口２２１ｂが接続されたガス排出部２２２が設けられる。
【０１２１】
（噴霧手段）
噴霧手段２０３は、粉体流路２０２の外壁に形成される開口に挿通されて設けられ、粉体流過部２０９において、非晶性樹脂微粒子付着トナー母粒子の流動方向における開口部２１１に最も近い側の粉体流過部に設けられる。噴霧手段２０３は、噴霧液体を貯留する液体貯留部と、キャリアガスを供給するキャリアガス供給部と、噴霧液体とキャリアガスとを混合し得られる混合物を粉体流路２０２内に存在する非晶性樹脂微粒子付着トナー母粒子に向けて噴射し、噴霧液体の液滴を非晶性樹脂微粒子付着トナー母粒子に噴霧する二流体ノズル２０３ａと、図示しない噴霧量制御手段とを備える。キャリアガス供給部には、図示しないフロート式の流量計が設けられ、キャリアガスの供給量を測定することができる。キャリアガスとしては、圧縮エアなどを用いることができる。
【０１２２】
前記循環手段と、後述する温度調整手段との相乗効果により、樹脂微粒子を可塑化し、膜厚と粒度の均一なカプセルトナー１００を得ることができる。さらに、二流体ノズルから噴霧液体および圧縮エアが噴出する領域に、非晶性樹脂微粒子付着トナー母粒子の付着防止用凸型キャップを配置することにより、この効果が向上し、高い収率でカプセルトナー１００を製造することが出来る。
【０１２３】
（温度調整用ジャケット）
温度調整手段である図示しない温度調整用ジャケットは、粉体流路２０２の外側の少なくとも一部に設けられ、ジャケット内部の空間に冷却媒または加温媒を通して粉体流路２０２内と回転撹拌手段２０４を所定の温度に調整する。また、後述する膜化工程Ｓ３ｅにおいて、粉体流路２０２内の温度が高すぎることによる、非晶性樹脂微粒子付着トナー母粒子の付着を防止することができるとともに、粉体流路２０２内の温度が低すぎ、噴霧液体がガス化されずに粉体流路２０２内部に滞留することを防止することができる。
【０１２４】
温度調整用ジャケットは、粉体流路２０２壁面の、非晶性樹脂微粒子付着トナー母粒子が付着しやすい部分に設けられることが好ましく、たとえば、粉体流過部２０９内壁の、噴霧手段２０３より流動方向下流の部分に設けられる。
【０１２５】
また、温度調整用ジャケットは、撹拌部２０８壁面の、開口部２１０付近の部分に設けられる。そのように温度調整用ジャケットを設けることによって、開口部２１０から撹拌部２０８に流入する非晶性樹脂微粒子付着トナー母粒子と、撹拌部２０８内を流動する非晶性樹脂微粒子付着トナー母粒子との衝突による、開口部２１０付近への非晶性樹脂微粒子付着トナー母粒子の付着を防ぐことができる。
【０１２６】
さらに、温度調整用ジャケットは、粉体流過部２０９壁面全部および撹拌部２０８壁面全部に設けられることがより好ましい。そのように温度調整用ジャケットを設けることによって、非晶性樹脂微粒子付着トナー母粒子の粉体流路２０２内壁面への付着を一層確実に防止することができる。
【０１２７】
（粉体投入部および粉体回収部）
粉体流路２０２の粉体流過部２０９には、粉体投入部２０６と、粉体回収部２０７とが接続される。図５は、粉体投入部２０６および粉体回収部２０７まわりの構成を示す正面図である。
【０１２８】
粉体投入部２０６は、非晶性樹脂微粒子付着トナー母粒子を供給する図示しないホッパと、ホッパと粉体流路２０２とを連通する供給管２１２と、供給管２１２に設けられる電磁弁２１３とを備える。ホッパから供給される非晶性樹脂微粒子付着トナー母粒子は、電磁弁２１３によって供給管２１２内の流路が開放されている状態において、供給管２１２を介して粉体流路２０２に供給される。粉体流路２０２に供給される非晶性樹脂微粒子付着トナー母粒子は、回転撹拌手段２０４による撹拌により、一定の粉体流動方向に流過する。また電磁弁２１３により供給管２１２内の流路が閉鎖されている状態においては、非晶性樹脂微粒子付着トナー母粒子は粉体流路２０２に供給されない。
【０１２９】
粉体回収部２０７は、回収タンク２１５と、回収タンク２１５と粉体流路２０２とを連通する回収管２１６と、回収管２１６に設けられる電磁弁２１７とを備える。電磁弁２１７により回収管２１６内の流路が開放されている状態において、粉体流路２０２を流過するカプセルトナー１００は回収管２１６を介して回収タンク２１５に回収される。また、電磁弁２１７により回収管２１６内の流路が閉鎖されている状態においては、粉体流路２０２を流過するカプセルトナー１００は回収されない。
【０１３０】
上述したようなトナーの製造装置２０１は、市販品の撹拌装置と噴霧装置とを組合せて得ることもできる。粉体流路および回転撹拌装置を備える市販の撹拌装置としては、たとえば、ハイブリダイゼーションシステム（商品名、株式会社奈良機械製作所製）などが挙げられる。このような撹拌装置に噴霧液体を噴霧する噴霧装置を取付けることによって、本実施形態のカプセルトナー１００の製造方法に用いるトナーの製造装置２０１とすることができる。
【０１３１】
このようなトナーの製造装置２０１は、温度調整工程Ｓ３ｃと、噴霧工程Ｓ３ｄと、膜化工程Ｓ３ｅと、回収工程Ｓ３ｆとで用いる。
【０１３２】
温度調整工程Ｓ３ｃでは、回転撹拌手段２０４を回転させながら、粉体流路２０２内および回転撹拌手段２０４の外側に配設した温度調整用ジャケット内部の空間に冷却媒または加温媒を通すことで、粉体流路２０２内および回転撹拌手段２０４の温度を上記の温度範囲に調整する。これによって、粉体流路２０２内の温度を、後述する噴霧工程Ｓ３ｄで投入される非晶性樹脂微粒子付着トナー母粒子が軟化変形しない温度以下に制御できるとともに、結晶性ポリエステル樹脂微粒子を構成する結晶性ポリエステル樹脂が、非晶性樹脂微粒子付着トナー母粒子樹脂微粒子表面に溶け出すことを抑制できる。
【０１３３】
（噴霧工程Ｓ３ｄ）
噴霧工程Ｓ３ｄでは、トナー母粒子１０１、結晶性ポリエステル樹脂微粒子および非晶性樹脂微粒子を溶解せずに可塑化する効果のある液体である噴霧液体を、流動状態にある非晶性樹脂微粒子付着トナー母粒子に噴霧することによって、非晶性樹脂微粒子付着トナー母粒子表面に付着した非晶性樹脂微粒子を軟化および膜化させ、トナー母粒子１０１表面に樹脂被覆層１０４を形成する。噴霧液体を噴霧しながら非晶性樹脂微粒子付着トナー母粒子を撹拌し、衝撃力を加えることによって、非晶性樹脂微粒子付着トナー母粒子の温度が不所望に上昇することを抑制でき、結晶性ポリエステル樹脂微粒子を構成する結晶性ポリエステル樹脂が、非晶性樹脂微粒子付着トナー母粒子表面に溶け出すことを抑制できるとともに、非晶性樹脂微粒子を構成する非晶性樹脂と相溶することを抑制できる。
【０１３４】
噴霧工程Ｓ３ｄでは、回転撹拌手段２０４の回転軸部材２１８が回転している状態で、粉体投入部２０６から非晶性樹脂微粒子付着トナー母粒子を粉体流路２０２に供給する。その後、１分間以上１０分間以下、非晶性樹脂微粒子付着トナー母粒子を流動させ、粉体流路２０２における非晶性樹脂微粒子付着トナー母粒子の流動速度が安定されてから、噴霧液体の噴霧を開始する。粉体流路２０２における非晶性樹脂微粒子付着トナー母粒子の流動速度が安定してから噴霧を開始することで、非晶性樹脂微粒子付着トナー母粒子に噴霧液体を均一に噴霧でき、樹脂被覆層１０４が均一なカプセルトナー１００の収率を上げることができる。このとき、噴霧液体の噴霧量は、０．２〜２ｍＬ／ｍｉｎが好ましい。
【０１３５】
噴霧液体は、送液ポンプによって一定流量で噴霧手段２０３に送られ、噴霧手段２０３からキャリアガスによって噴霧される。噴霧された噴霧液体はガス化し、非晶性樹脂微粒子付着トナー母粒子表面にガス化した噴霧液体が展延する。これにより非晶性樹脂微粒子付着トナー母粒子が可塑化する。
【０１３６】
噴霧液体は、粉体流路２０２内のガス濃度が一定となるようにガス化され、ガス化した液体はガス排出口２２１ｂを通って粉体流路外へ排出されることが好ましい。ガス化した液体の濃度を一定に保つことにより、濃度が一定に保たれていない場合と比べ噴霧液体の乾燥速度を上げることができる。よって未乾燥の液体の残存する非晶性樹脂微粒子付着トナー母粒子が互いに付着することを防ぎ、非晶性樹脂微粒子付着トナー母粒子の凝集を抑制できる。その結果、樹脂被覆層１０４が均一なカプセルトナー１００の収率をより向上できる。
【０１３７】
ガス排出部２２２において濃度センサにより測定される、粉体流路２０２内のガス化された噴霧液体の濃度は、３ｖｏｌ％以下程度であることが好ましい。噴霧液体濃度が３ｖｏｌ％以下程度であると、液体の乾燥速度を充分に大きくでき、未乾燥の液体の残存する非晶性樹脂微粒子付着トナー母粒子が互いに付着することを防ぎ、非晶性樹脂微粒子付着トナー母粒子の凝集を抑制できる。またガス化された液体の濃度は、０．１ｖｏｌ％以上３．０ｖｏｌ％以下であることがさらに好ましい。噴霧液体濃度がこのような範囲内であると、生産性を低下させることなく、非晶性樹脂微粒子付着トナー母粒子の凝集を防止できる。
【０１３８】
噴霧液体としては、トナー母粒子１０１、結晶性ポリエステル樹脂微粒子および非晶性樹脂微粒子を溶解せず可塑化させる効果のある極性有機溶媒が使用される。極性有機溶媒としては、特に限定されないが、低級アルコールやアセトニトリルなどの有機溶剤が挙げられる。低級アルコールとしては、たとえば、メタノール、エタノール、プロパノール、ブタノールなどが挙げられる。液体がこのような低級アルコールを含むと、本工程において、充分に速く噴霧液体をガス化させることができるので、非晶性樹脂微粒子付着トナー母粒子同士の凝集を抑制することができ、粗粉の生成を安定して抑制することができる。また、非晶性樹脂微粒子付着トナー母粒子の濡れ性を高めることができ、非晶性樹脂微粒子付着トナー母粒子表面に付着した非晶性樹脂微粒子を容易に変形および膜化させることができる。また低級アルコールは蒸気圧が大きいので、液体を除去する際の乾燥時間をより短縮でき、非晶性樹脂微粒子付着トナー母粒子同士の凝集を抑制できる。
【０１３９】
噴霧液体の粘度は、５ｃＰ以下が好ましい。液体の粘度は２５℃において測定され、たとえば、コーンプレート型回転式粘度計によって測定できる。噴霧液体の粘度が５ｃＰ以下であることによって、噴霧手段２０３から噴霧される液体の噴霧液滴径が粗大化することなく、微細な液滴径の液体の噴霧が可能となる。また均一な液滴径の液体の噴霧が可能となる。非晶性樹脂微粒子付着トナー母粒子と液滴との衝突時には、さらに液滴の微細化を促進できる。これにより、非晶性樹脂微粒子付着トナー母粒子表面を均一に濡らし、馴染ませて、衝突エネルギーとの相乗効果で非晶性樹脂微粒子を軟化し、均一性に優れたカプセルトナー１００を得られる。
【０１４０】
噴霧手段２０３の二流体ノズルの軸線方向である液体噴霧方向と、粉体流路２０２において非晶性樹脂微粒子付着トナー母粒子が流動する方向である粉体流動方向との成す角度θは、０°以上４５°以下であることが好ましい。角度θがこのような範囲内であると、液体の液滴が粉体流路２０２内壁で反跳することが防止され、カプセルトナー１００の収率をさらに向上させることができる。角度θが４５°を超えると、液体の液滴が粉体流路２０２内壁で反跳し、液体が滞留しやすくなり、非晶性樹脂微粒子付着トナー母粒子の凝集が発生して収率が悪化する。また噴霧手段２０３によって噴霧した液体の拡がり角度φは、２０°以上９０°以下であることが好ましい。拡がり角度φがこの範囲から外れると、非晶性樹脂微粒子付着トナー母粒子に対する液体の均一な噴霧が困難となるおそれがある。
【０１４１】
噴霧液体の沸点は、６５℃以上１００℃以下が好ましい。
噴霧工程Ｓ３ｄでの噴霧時間は、５分間以上２０分間以下が好ましい。
【０１４２】
（膜化工程Ｓ３ｅ）
膜化工程Ｓ３ｅでは、非晶性樹脂微粒子付着トナー母粒子表面の非晶性樹脂微粒子が軟化して膜化するまで回転撹拌手段２０４の撹拌を継続させて、トナー母粒子１０１表面に樹脂被覆層１０４を形成する。
【０１４３】
膜化工程Ｓ３ｅは、噴霧工程Ｓ３ｄと同時に開始し、同時に終了させる。この場合、膜化工程Ｓ３ｅの時間は噴霧工程Ｓ３ｄと同じになり、５分間以上３０分間以下が好ましい。
【０１４４】
また、膜化工程Ｓ３ｅは、噴霧工程Ｓ３ｄと同時に開始し、噴霧工程Ｓ３ｄよりも後に終了させてもよい。この場合、膜化工程Ｓ３ｅの時間は、２０分間以上６０分間以下が好ましい。
【０１４５】
膜化工程Ｓ３ｅにおいて、非晶性樹脂微粒子付着トナー母粒子が前記範囲の時間、撹拌混合されることによって、トナー母粒子１０１の表面において樹脂微粒子を適度に膜化させることができる。
【０１４６】
噴霧工程Ｓ３ｄおよび膜化工程Ｓ３ｅにおいて、粉体流路２０２内の温度は、温度調整工程Ｓ３ｃで調整された温度に保たれることが好ましい。
【０１４７】
噴霧工程Ｓ３ｄおよび膜化工程Ｓ３ｅにおいて、回転撹拌手段の回転数は、２０００ｒｐｍ以上３５００ｒｐｍ以下が好ましい。これによって、非晶性樹脂微粒子付着トナー母粒子に充分な機械的衝撃力を与えることができ、非晶性樹脂微粒子を充分に膜化させることができる。
【０１４８】
（回収工程Ｓ３ｆ）
回収工程Ｓ３ｆでは、表面に樹脂被覆層１０４が形成されたトナー母粒子１０１を、粉体回収部２０７から装置外に排出し、回収する。
【０１４９】
このようにして得られる、表面に樹脂被覆層１０４が形成されたトナー母粒子１０１は、そのままカプセルトナー１００として用いてもよく、また、外添剤が添加されてもよい。外添剤としては公知のものを使用でき、たとえば、シリカ、酸化チタンなどが挙げられる。また、これらの外添剤は、シリコーン樹脂、シランカップリング剤などによって表面処理されていることが好ましい。外添剤の使用量は、表面に樹脂被覆層１０４が形成された１００重量部のトナー母粒子１０１に対して０．５重量部〜１０重量部であることが好ましい。
【０１５０】
３、現像剤
本実施形態のカプセルトナー１００の製造方法で製造されたカプセルトナー１００は、トナーのみからなる１成分現像剤として使用することもでき、トナーとキャリアとを含む２成分現像剤としても使用することができる。１成分現像剤として使用する場合、ブレード、ファーブラシなどを用いてトナーを摩擦帯電させ、現像スリーブ上に付着させることによってカプセルトナー１００を搬送し、画像形成を行う。２成分現像剤として使用する場合、上記のカプセルトナー１００をキャリアとともに用いる。
【０１５１】
キャリアとしては、公知のものを使用でき、たとえば、鉄、銅、亜鉛、ニッケル、コバルト、マンガン、クロムなどからなる単独または複合フェライトおよびキャリアコア粒子の表面を被覆物質で被覆した樹脂被覆キャリア、または樹脂に磁性を有する粒子を分散させた樹脂分散キャリアなどが挙げられる。
【０１５２】
被覆物質としては公知のものを使用でき、たとえば、ポリテトラフルオロエチレン、モノクロロトリフルオロエチレン重合体、ポリフッ化ビニリデン、シリコーン樹脂、ポリエステル樹脂、ジターシャーリーブチルサリチル酸の金属化合物、スチレン系樹脂、アクリル系樹脂、ポリアミド、ポリビニルブチラール、ニグロシン、アミノアクリレート樹脂、塩基性染料、塩基性染料のレーキ物、シリカ微粉末、アルミナ微粉末などが挙げられる。また樹脂分散キャリアに用いられる樹脂としても特に制限されないが、たとえば、スチレンアクリル樹脂、ポリエステル樹脂、フッ素系樹脂、およびフェノール樹脂などが挙げられる。いずれも、トナー成分に応じて選択するのが好ましく、１種を単独で使用でき、または２種以上を併用できる。
【０１５３】
キャリアの形状は、球形または扁平形状が好ましい。またキャリアの粒径は特に制限されないが、高画質化を考慮すると、好ましくは１０〜１００μｍ、さらに好ましくは２０〜５０μｍである。さらにキャリアの抵抗率は、好ましくは１０８Ω・ｃｍ以上、さらに好ましくは１０１２Ω・ｃｍ以上である。
【０１５４】
キャリアの体積抵抗率は、キャリア粒子を断面積０．５０ｃｍ２の容器に入れてタッピングした後、容器内に詰められた粒子に１ｋｇ／ｃｍ２の荷重を掛け、荷重と底面電極との間に１０００Ｖ／ｃｍの電界が生ずる電圧を印加したときの電流値から得られる値である。抵抗率が低いと、現像スリーブにバイアス電圧を印加した場合にキャリアが帯電し、感光体にキャリア粒子が付着し易くなる。またバイアス電圧のブレークダウンが起こり易くなる。
【０１５５】
キャリアの磁化強さ（最大磁化）は、好ましくは１０〜６０ｅｍｕ／ｇ、さらに好ましくは１５〜４０ｅｍｕ／ｇである。一般的な現像ローラの磁束密度条件下では、１０ｅｍｕ／ｇ未満であると磁気的な束縛力が働かず、キャリア飛散の原因となるおそれがある。また磁化強さが６０ｅｍｕ／ｇを超えると、非接触現像ではキャリアの穂立ちが高くなり過ぎ、像担持体とトナーの非接触状態を保つことが困難になる。また接触現像ではトナー像に掃き目が現れ易くなるおそれがある。
【０１５６】
２成分現像剤におけるトナーとキャリアとの使用割合は特に制限されず、トナーおよびキャリアの種類に応じて適宜選択できる。たとえば、樹脂被覆キャリア（密度５〜８ｇ／ｃｍ2）と混合する場合、トナーが全現像剤量の２〜３０重量％、好ましくは２〜２０重量％含まれるようにすればよい。また、カプセルトナーによるキャリアの被覆率は、４０〜８０％であることが好ましい。
【実施例】
【０１５７】
以下に実施例および比較例を挙げ、本発明を具体的に説明する。
［結着樹脂、トナー母粒子および樹脂微粒子のガラス転移温度］
示差走査熱量計（商品名：ＤＳＣ２２０、セイコー電子工業株式会社製）を用い、日本工業規格（ＪＩＳ）Ｋ７１２１−１９８７に準じ、試料１ｇを昇温速度毎分１０℃で加熱してＤＳＣ曲線を測定した。得られたＤＳＣ曲線のガラス転移に相当する吸熱ピークの高温側のベースラインを低温側に延長した直線と、ピークの立ち上がり部分から頂点までの曲線に対して勾配が最大になるような点で引いた接線との交点からガラス転移温度（Ｔｇ）を求めた。
【０１５８】
結着樹脂が結晶性ポリエステル樹脂の他に非晶性の樹脂を含む、または結晶性ポリエステル樹脂が非晶質部分を含む場合は、吸熱の最高ピーク温度より低い温度で観測されるピーク温度、または吸熱の最高ピーク温度以下のベースラインの延長線と、該ピークの立ち上がり部分からピークの頂点までの最大傾斜を示す接線との交点の温度をガラス転移温度とした。
【０１５９】
［結着樹脂、トナー母粒子および樹脂微粒子の軟化点（Ｔｍ）］
流動特性評価装置（商品名：フローテスターＣＦＴ−１００Ｃ、株式会社島津製作所製）を用い試料１ｇを昇温速度毎分６℃で加熱し、荷重２０ｋｇｆ／ｃｍ2（９．８×１０5Ｐａ）を与えてダイ（ノズル口径１ｍｍ、長さ１ｍｍ）から試料を流出させた。試料の流出が開始された温度を流出開始温度（Ｔｆｂ）とし、試料の半分量が流出したときの温度を軟化点（Ｔｍ）とした。
【０１６０】
［トナー母粒子の形状係数ＳＦ−２］
トナー母粒子の表面に、スパッタ蒸着により金属膜（Ａｕ膜、膜厚０．５μｍ）を形成した。この金属膜被覆トナー母粒子から、走査型電子顕微鏡（商品名：Ｓ−５７０、株式会社日立製作所製）によって、加速電圧５ｋＶ、１０００倍の倍率で、無作為に２００〜３００個を抽出して写真撮影を行った。この電子顕微鏡写真データを、画像解析ソフト（商品名：Ａ像くん、旭化成エンジニアリング株式会社製）によって画像解析した。画像解析ソフト「Ａ像くん」の粒子解析パラメータは、小図形除去面積：１００画素、収縮分離：回数１；小図形：１；回数：１０、雑音除去フィルタ：無、シェーディング：無、結果表示単位：μｍとした。これより得られた金属膜被覆トナー母粒子の周囲長ＰＥＲＩ、図形面積ＡＲＥＡから、下記の式（１）によって、トナー母粒子の形状係数ＳＦ−２を得た。
ＳＦ−２＝｛（ＰＥＲＩ）２／ＡＲＥＡ｝×（１００／４π）          …（１）
【０１６１】
［離型剤の融点］
示差走査熱量計（商品名：ＤＳＣ２２０、セイコー電子工業株式会社製）を用い、試料（離型剤）１ｇを温度２０℃から昇温速度毎分１０℃で２００℃まで加熱し、次いで２００℃から２０℃に急冷させる操作を２回繰返し、ＤＳＣ曲線を測定した。２回目の操作で測定したＤＳＣ曲線の融解に相当する吸熱ピークの温度を離型剤の融点とした。
【０１６２】
［トナー母粒子の体積平均粒径および変動係数］
電解液（商品名：ＩＳＯＴＯＮ−ＩＩ、ベックマン・コールター株式会社製）５０ｍｌに、試料２０ｍｇおよびアルキルエーテル硫酸エステルナトリウム１ｍｌを加え、超音波分散器（商品名：卓上型２周波超音波洗浄器ＶＳ−Ｄ１００、アズワン株式会社製）を用い周波数２０ｋＨｚで３分間分散処理し、測定用試料とした。この測定用試料について、粒度分布測定装置（商品名：Ｍｕｌｔｉｓｉｚｅｒ３、ベックマン・コールター株式会社製）を用い、アパーチャ径：１００μｍ、測定粒子数：５００００カウントの条件下に測定を行い、試料粒子の体積粒度分布から体積平均粒径および変動係数を求めた。変動係数（ＣＶ値、％）は、下記式に基づいて算出した。
ＣＶ値（％）＝（体積粒度分布における標準偏差／体積平均粒子径）×１００                                                                          …（２）
【０１６３】
［樹脂微粒子の結晶性指数］
上記ガラス転移温度の測定方法と同様にして、吸熱の最高ピーク温度に相当する温度（Ｔｃ）を測定した。上記に従って測定した軟化点（Ｔｍ）と吸熱の最高ピーク温度に相当する温度（Ｔｃ）とを用い、下記式から、結晶性指数を算出した。
結晶性指数＝Ｔｍ／Ｔｃ                                          …（３）
【０１６４】
[樹脂微粒子の体積平均粒径（体積メジアン粒径）]
レーザ回折／散乱式粒子径分布測定装置（商品名：ＬＡ−９２０、株式会社堀場製作所製）を用いて体積基準で５０％頻度粒子径（メジアン径）として測定した。
【０１６５】
（実施例１）
〔トナー母粒子作製工程Ｓ１〕
・非晶性ポリエステル樹脂（商品名：タフトン、花王株式会社製、ガラス転移点６０℃、軟化点１３８℃）                                                ８８重量部
・Ｃ．Ｉ．Ｐｉｇｍｅｎｔ  Ｂｌｕｅ  １５：３                      ４重量部
・離型剤（カルナウバワックス、東亜化成株式会社製、融点８２℃）    ７重量部
・帯電制御剤（ボントロンＥ８４、オリエント化学工業株式会社）
１重量部
【０１６６】
以上のトナー原料を、３分間、ヘンシェルミキサ（商品名：ＦＭ２０Ｃ、三井鉱山株式会社製）により前混合した後、２軸押出機（商品名：ＰＣＭ−３０、株式会社池貝製）を用いて、シリンダ設定温度１１０℃、バレル回転数毎分３００回転（３００ｒｐｍ）、原料供給速度２０ｋｇ／時間で溶融混練して溶融混練物を得た。この溶融混練物を冷却ベルトにて冷却後、２ｍｍのスクリーンを有するスピードミルで粗粉砕し、ジェット式粉砕機（商品名：ＩＤＳ−２、日本ニューマチック工業株式会社製）で微粉砕して微粉砕物を得た。この微粉砕物をエルボージェット分級機（商品名、日鉄鉱業株式会社製）で分級することによって、体積平均粒径が６．５μｍであり、変動係数が２１であり、軟化点１１３℃、形状係数ＳＦ−２が１４５であり、ガラス転移温度が５９℃のトナー母粒子Ａを得た。
【０１６７】
〔樹脂微粒子調製工程Ｓ２〕
１，６−ヘキサンジオール３００ｇ、フマル酸８１２ｇ、酸化ジブチル錫４ｇおよびハイドロキノン１ｇを、窒素導入管、脱水管、撹拌器および熱電対を装備した容積が５ｌ（リットル）の四つ口フラスコに入れ、１６０℃で５時間反応させた後、２００℃に昇温して１時間反応させ、さらに所望の結晶性指数に達するまで８．３ｋＰａにて反応させて、結晶性ポリエステル樹脂を得た。
【０１６８】
この結晶性ポリエステル樹脂をメチルエチルケトンに溶解し、この溶液にアニオン性界面活性剤（ドデシル硫酸ナトリウム）水溶液を添加して機械式分散機（商品名：クレアミックス、エム・テクニック株式会社製）で乳化した。得られた乳化物からメチルエチルケトンを減圧溜去し、得られた結晶性ポリエステル樹脂微粒子を凍結乾燥して、乾燥された結晶性ポリエステル樹脂微粒子Ａ（体積平均粒径：０．３５μｍ、軟化点：１０９℃、吸熱の最高ピーク温度：１１３℃、ガラス転移温度：１０７℃、結晶性指数：０．９６）を得た。
【０１６９】
ポリオキシプロピレン（２，３）−２，２−ビス（４−ヒドロキシフェニル）プロパン、エチレングリコール、テレフタル酸、イソフタル酸、および無水トリメリット酸を反応させて、非晶性ポリエステル樹脂を得た。
【０１７０】
この非晶性ポリエステル樹脂をメチルエチルケトンに溶解し、この溶液にアニオン性界面活性剤（ドデシル硫酸ナトリウム）水溶液を添加して機械式分散機（商品名：クレアミックス、エム・テクニック株式会社製）で乳化した。得られた乳化物からメチルエチルケトンを減圧溜去し、得られた非晶性ポリエステル樹脂微粒子を凍結乾燥して、乾燥された非晶性ポリエステル樹脂微粒子Ａ（非晶性樹脂微粒子、体積平均粒径：０．２μｍ、軟化点：１２２℃、吸熱の最高ピーク温度：６４℃、ガラス転移温度：６４℃、結晶性指数：１．９１）を得た。
【０１７１】
〔結晶性ポリエステル樹脂微粒子付着工程Ｓ３ａ〕
トナー母粒子Ａ１００重量部と結晶性ポリエステル樹脂微粒子Ａ１０重量部とをヘンシェルミキサ（三井鉱山株式会社製）に投入し、撹拌羽根の周速度２０ｍ／ｓｅｃにて２分間混合し、結晶性ポリエステル樹脂微粒子付着トナー母粒子Ａを得た。
【０１７２】
〔非晶性樹脂微粒子付着工程Ｓ３ｂ〕
結晶性ポリエステル樹脂微粒子付着トナー母粒子Ａ１００重量部と非晶性ポリエステル樹脂微粒子Ａ５重量部とをヘンシェルミキサ（三井鉱山株式会社製）に投入し、撹拌羽根の周速度４０ｍ／ｓｅｃにて３分間混合し、非晶性樹脂微粒子付着トナー母粒子を得た。
【０１７３】
〔温度調整工程Ｓ３ｃ、噴霧工程Ｓ３ｄ、膜化工程Ｓ３ｅ、回収工程Ｓ３ｆ〕
図３に示す装置に準ずるハイブリダイゼーションシステム（商品名：ＮＨＳ−１型、株式会社奈良機械製作所製）に噴霧ユニットを設けた装置を用いた。噴霧ユニットは、送液ポンプ（商品名：ＳＰ１１−１２、株式会社フロム製）を通して噴霧液体（エタノール、沸点：７８℃）が二流体ノズル（商品名：ＨＭ−６型、扶桑精機株式会社製）に定量送液されるように接続した。二流体ノズルは、噴霧液体の噴霧方向と、粉体の流動方向とのなす角度が０°になるよう取付け角度を設定した。
【０１７４】
粉体流路の壁面の全面に温度調整用ジャケットを設け、温度調整用ジャケットの温度調整用制御装置としてはチラーを用いた。また、ガス排出部には、ガス検知器（商品名：ＸＰ−３１１０、新コスモス電機株式会社製）を設けた。粉体流過部および撹拌部の温度が４５℃になるように調整した。
【０１７５】
非晶性樹脂微粒子付着トナー母粒子を上記装置に投入し、回転数３０００ｒｐｍで３分間撹拌し、その後、エタノールを噴霧ユニットから噴霧した。
【０１７６】
噴霧ユニットから噴霧液体であるエタノールを噴霧量０．５ｇ／ｍｉｎ、エア流量５ｌ（リットル）／ｍｉｎで４０分間噴霧し、非晶性ポリエステル樹脂微粒子Ａを結晶性ポリエステル樹脂微粒子付着トナー母粒子表面で膜化させた。このとき、貫通孔およびガス排出部を通じて排出された気体中のエタノールの排出濃度は、約１．５ｖｏｌ％で安定していた。また、装置内へ送るエア流量としては、回転軸部および二流体ノズルからのエアの供給量をそれぞれ毎分５ｌ（リットル）とした。
【０１７７】
噴霧液体の噴霧を停止した後、さらに５分間撹拌することによって、カプセルトナー（体積平均粒径：６．９μｍ、変動係数：２６）を得た。
【０１７８】
このようにして作製したカプセルトナー１００重量部に、外添剤として疎水性シリカ粒子（株式会社アエロジル社製、１次粒径：１２ｎｍ、ＨＭＤＳ処理）２重量部を投入し、撹拌羽根の周速度３０ｍ／秒で１分間混合することで、実施例１のカプセルトナーを得た。
【０１７９】
（実施例２）
結晶性ポリエステル樹脂微粒子付着工程Ｓ３ａにおいて、結晶性ポリエステル樹脂微粒子Ａの添加量を１０重量部から８重量部に変更したこと以外は実施例１と同様にして実施例２のカプセルトナーを得た。
【０１８０】
（実施例３）
結晶性ポリエステル樹脂微粒子付着工程Ｓ３ａにおいて、結晶性ポリエステル樹脂微粒子Ａの添加量を１０重量部から３０重量部に変更したこと以外は実施例１と同様にして実施例３のカプセルトナーを得た。
【０１８１】
（実施例４）
結晶性ポリエステル樹脂微粒子付着工程Ｓ３ａにおいて、結晶性ポリエステル樹脂微粒子Ａの添加量を１０重量部から５重量部に変更したこと以外は実施例１と同様にして実施例４のカプセルトナーを得た。
【０１８２】
（実施例５）
結晶性ポリエステル樹脂微粒子付着工程Ｓ３ａにおいて、結晶性ポリエステル樹脂微粒子Ａの添加量を１０重量部から３３重量部に変更したこと以外は実施例１と同様にして実施例５のカプセルトナーを得た。
【０１８３】
（実施例６）
結晶性ポリエステル樹脂微粒子Ａを結晶性ポリエステル樹脂微粒子Ｂに変更したこと以外は実施例１と同様にして実施例６のカプセルトナーを得た。
【０１８４】
結晶性ポリエステル樹脂微粒子Ｂは、乳化条件を変更したこと以外は結晶性ポリエステル樹脂微粒子Ａの作製方法と同様にして作製した。結晶性ポリエステル樹脂微粒子Ｂは、体積平均粒径が０．１５μｍであり、軟化点が１０７℃であり、吸熱の最高ピーク温度が１１２℃であり、ガラス転移温度が１０７℃であり、結晶性指数が０．９６である。
【０１８５】
（比較例１）
・非晶性ポリエステル樹脂（商品名：タフトン、花王株式会社製、ガラス転移点６０℃、軟化点１３８℃）                                                ７８重量部
・Ｃ．Ｉ．Ｐｉｇｍｅｎｔ  Ｂｌｕｅ  １５：３                      ４重量部
・離型剤（カルナウバワックス、東亜化成株式会社製、融点８２℃）    ７重量部
・帯電制御剤（ボントロンＥ８４、オリエント化学工業株式会社）      １重量部
・結晶性ポリエステル樹脂微粒子Ａ                                １０重量部
【０１８６】
以上のトナー原料を用い、実施例１のトナー母粒子作製工程Ｓ１と同様の方法でトナー母粒子Ｂ（体積平均粒径：６．８μｍ、変動係数：２３、軟化点：１０５℃、ガラス転移温度：５４℃、形状係数ＳＦ−２：１４４）を得た。
【０１８７】
結晶性ポリエステル樹脂微粒子付着工程Ｓ３ａを行わず、非晶性樹脂微粒子付着工程Ｓ３ｂにおいて、結晶性ポリエステル樹脂微粒子付着トナー母粒子の代わりにトナー母粒子Ｂを用いたこと以外は実施例１と同様にして、非晶性ポリエステル樹脂微粒子Ａが付着したトナー母粒子Ｂを得た。このトナー母粒子Ｂを、温度調整工程Ｓ３ｃ、噴霧工程Ｓ３ｄ、膜化工程Ｓ３ｅおよび回収工程Ｓ３ｆにおいて非晶性樹脂微粒子付着トナー母粒子の代わりに用いたこと以外は実施例１と同様にして比較例１のカプセルトナーを得た。
【０１８８】
（比較例２）
非晶性樹脂微粒子付着工程Ｓ３ｂにおいて、非晶性ポリエステル樹脂微粒子Ａの添加量を５重量部から１０重量部に変更したこと以外は比較例１と同様にして比較例２のカプセルトナーを得た。
【０１８９】
（比較例３）
結晶性ポリエステル樹脂微粒子付着工程Ｓ３ａを行わず、非晶性樹脂微粒子付着工程Ｓ３ｂにおいて、非晶性ポリエステル樹脂微粒子Ａの添加量を５重量部から８重量部に変更するとともに、非晶性ポリエステル樹脂微粒子Ａと同時に結晶性ポリエステル樹脂微粒子Ａを２重量部添加したこと以外は実施例１と同様にして比較例３のカプセルトナーを得た。
【０１９０】
（比較例４）
トナー母粒子Ａの球形化処理を行い、その球形化処理したトナー母粒子Ａを用いたこと以外は実施例１と同様にして比較例４のカプセルトナーを得た。
【０１９１】
トナー母粒子Ａの球形化処理には、熱風式球形化装置（商品名：メテオレインボー、日本ニューマチック工業株式会社製）を用いた。球形化処理の条件としては、熱風式球形化装置へのトナー母粒子Ａの投入量を毎時３．０ｋｇとし、熱風の供給量を毎分９００ｌ（リットル）とし、熱風温度を１９０℃とし、冷却空気の供給圧力を０．１５ＭＰａとし、二次エア噴射ノズルからの空気の供給量を毎分２３０ｌ（リットル）とした。また冷却エア取入口と、衝突部材との距離を２．０ｃｍとした。球形化処理して得られたトナー母粒子Ａの形状係数ＳＦ−２は１２２であった。
【０１９２】
実施例および比較例のカプセルトナーと、体積平均粒径６０μｍのフェライトコアキャリアとを、トナー濃度が７％になるようにそれぞれ混合することで、実施例および比較例のカプセルトナーを含む２成分現像剤を作製した。
【０１９３】
実施例および比較例で用いた結晶性ポリエステル樹脂微粒子、ならびに非晶性樹脂微粒子の添加量などを表１に示す。
【０１９４】
【表１】
2012037629.tif 000003
【０１９５】
＜評価＞
実施例および比較例のカプセルトナーを含む２成分現像剤を用いて、以下の評価を行った。
【０１９６】
［耐ブロッキング性］
市販複写機（商品名：ＭＸ−７００１Ｎ、シャープ株式会社製）に実施例および比較例のカプセルトナーをそれぞれ含む２成分現像剤を充填し、画像が感光体上に現像されないように調整した状態で、２０℃の恒温下で現像機のみを５時間連続運転し、２成分現像剤の偏り、および凝集物の発生の有無を確認した。２成分現像剤の偏りは、トナーの流動性の低下に伴い現像槽中での２成分現像剤の搬送性が低下することにより、２成分現像剤の搬送軸に対して発生する。２成分現像剤の偏りによって、搬送トルクが増大すると運転に伴う発熱が増加し、２成分現像剤の一部が溶融固着することで凝集物が発生する。
【０１９７】
耐ブロッキング性の評価基準は以下のとおりである。
○：良好。２成分現像剤の偏りがない。
△：やや良好。２成分現像剤の偏りはあるが、凝集物の発生はない。
×：不良。凝集物の発生がある。
【０１９８】
〔定着性〕
市販複写機（カラー複合機、商品名：ＭＸ−７００１Ｎ、シャープ株式会社製）を改造したものを用い、実施例および比較例のカプセルトナーを含む２成分現像剤による定着画像を作成した。まず、記録媒体である記録用紙（商品名：ＰＰＣ用紙ＳＦ−４ＡＭ３、シャープ株式会社製）に、べた画像部（縦２０ｍｍ、横５０ｍｍの長方形）を含むサンプル画像を未定着画像として形成した。この際、べた画像部のトナーの記録用紙への付着量が１．０ｍｇ／ｃｍ２となるよう調整した。次に、上記複写機の定着部を利用した外部定着器を用いて定着画像を作製した。定着プロセス速度は３００ｍｍ／ｓｅｃとし、定着ローラの温度を１３０℃から５℃刻みで上げ、低温オフセットも高温オフセットも起こらない温度域を測定し、その温度幅を定着非オフセット域とした。高温オフセットおよび低温オフセットとは、定着時に、カプセルトナーが記録用紙に定着せず、定着ローラに付着したまま定着ローラが一周した後に記録用紙に付着することである。
【０１９９】
定着性の評価基準は以下のとおりである。
◎：非常に良好。定着非オフセット域が４５℃以上である。
○：良好。定着非オフセット域が４０℃以上４５℃未満である。
△：やや良好。定着非オフセット域が２５℃以上４０℃未満である。
×：不良。定着非オフセット域が２５℃未満である。
【０２００】
（総合評価）
耐ブロッキング性および定着性の評価結果を用いて総合評価を行った。
【０２０１】
総合評価基準は以下のとおりである。
◎：非常に良好。耐ブロッキング性の評価結果が○であり、定着性の評価結果が◎である。
○：良好。耐ブロッキング性および定着性の評価結果が○である。
△：やや不良。耐ブロッキング性および定着性の評価結果の少なくとも一方が△であり、×の評価結果がない。
×：不良。耐ブロッキング性および定着性の評価結果の少なくとも一方が×である。
耐ブロッキング性および定着性の評価結果、ならびに総合評価結果を表２に示す。
【０２０２】
【表２】
2012037629.tif 000004
【０２０３】
実施例１〜３のカプセルトナーは、耐ブロッキング性が良好で、定着性が非常に良好であった。
【０２０４】
実施例４のカプセルトナーは、耐ブロッキング性は良好であったが、結晶性ポリエステル樹脂微粒子Ａの付着量が実施例１〜３のカプセルトナーの付着量よりも少ないので、実施例１〜３に比べて低温定着性が少し低下した。
【０２０５】
実施例５のカプセルトナーは、低温定着性は良好であったが、高温オフセットが若干発生しやすくなった。結晶性ポリエステル樹脂微粒子Ａの付着量が実施例１〜３のカプセルトナーの付着量よりも多いので、カプセルトナーの高温での弾性が低下しているためであると考えられる。
【０２０６】
実施例６のカプセルトナーは、実施例１〜３に比べて若干低温定着性が劣る結果になった。実施例６で用いられた結晶性ポリエステル微粒子Ｂの粒子径は、実施例１〜３で用いられた結晶性ポリエステル樹脂微粒子Ａの粒子径よりも小さいので、実施例１〜３に比べて結晶性ポリエステル樹脂微粒子をトナー母粒子に局所的に付着させることができなかったためであると考えられる。
【０２０７】
比較例１，２のカプセルトナーは、耐ホットオフセット性が低下した。メインの結着樹脂である非晶性ポリエステル樹脂とともに、結晶性ポリエステル樹脂微粒子を溶融混練しているので、非晶性ポリエステル樹脂の持つ弾性が失われたからであると考えられる。
【０２０８】
また、比較例１のカプセルトナーは、耐ブロッキング性が低下した。トナー母粒子が、結晶性ポリエステル樹脂微粒子Ａと非晶性ポリエステル樹脂微粒子Ａとを含み、トナー母粒子全体のガラス転移温度が低く、トナー母粒子の表面の凹部に優先的に非晶性ポリエステル微粒子が付着し、トナー母粒子全体が被覆されなかったためであると考えられる。
【０２０９】
比較例２のカプセルトナーは、耐ブロッキング性は良好であるが、低温定着性が低下した。樹脂被覆層に結晶性ポリエステル樹脂が含まれず、かつトナー母粒子を被覆する非晶性ポリエステル樹脂微粒子Ａの量が多すぎるので、定着阻害が起こったと考えられる。
【０２１０】
比較例３のカプセルトナーは、低温定着性が低下した。トナー母粒子に、結晶性ポリエステル樹脂微粒子を充分に付着できなかったからと考えられる。
【０２１１】
比較例４のカプセルトナーは、低温定着性が低下した。トナー母粒子の形状が表面に凹凸を有する不定形状ではないので、トナー母粒子表面において、結晶性ポリエステル樹脂微粒子を局所的に存在させることができず、定着時に結晶性ポリエステル樹脂がカプセルトナー表面に染み出しにくくなったためと考えられる。
【符号の説明】
【０２１２】
２０１  トナーの製造装置
２０２  粉体流路
２０３  噴霧手段
２０４  回転撹拌手段
２０６  粉体投入部
２０７  粉体回収部
２２０  撹拌羽根
【図１】
2012037629.tif 000005
【図２】
2012037629.tif 000006
【図３】
2012037629.tif 000007
【図４】
2012037629.tif 000008
【図５】
2012037629.tif 000009